(57)【要約】【課題】高速プリントを行った場合も、インクシートと受像シートとの融着がなく、ムラの無い良好な画質のプリントが得られる画像形成方法を提供する。【解決手段】熱転写可能な色材を含有する熱転写層を有し、該熱転写層のバインダー成分として少なくとも１種類のポリエステルを含み、該ポリエステルの酸成分の２分の１以上（モル比）がテレフタル酸である熱転写シートと、支持体上に、該熱転写シートから転写される色材を受容する受容層を有し、該受容層に少なくとも１つの繰り返し単位が塩化ビニルを繰り返し単位とするポリマーを含有する感熱転写受像シートとを用い、該熱転写シートの熱転写層と該感熱転写受像シートの受容層とが接するよう重ねあわせ、サーマルヘッドから画像信号に応じた熱エネルギーを付与することにより画像を形成する画像形成方法。【選択図】なし【特許請求の範囲】
【請求項１】
熱転写可能な色材を含有する熱転写層を有し、該熱転写層のバインダー成分として少なくとも１種類のポリエステルを含み、該ポリエステルの酸成分の２分の１以上（モル比）がテレフタル酸である熱転写シートと、
支持体上に、該熱転写シートから転写される色材を受容する受容層を有し、該受容層に少なくとも１つの繰り返し単位が塩化ビニルを繰り返し単位とするポリマーを含有する感熱転写受像シートとを用い、
該熱転写シートの熱転写層と該感熱転写受像シートの受容層とが接するよう重ねあわせ、サーマルヘッドから画像信号に応じた熱エネルギーを付与することにより画像を形成することを特徴とする画像形成方法。
【請求項２】
前記ポリエステルが、酸成分の３分の２以上（モル比）がテレフタル酸であることを特徴とする請求項１に記載の画像形成方法。
【請求項３】
前記ポリエステルが、酸成分の４分の３以上（モル比）がテレフタル酸であることを特徴とする請求項１に記載の画像形成方法。
【請求項４】
前記熱転写シートに、下記一般式（７）又は（８）で表される少なくとも１種の色素を含むことを特徴とする請求項１〜３のいずれか１項に記載の熱転写記録方法。
【化１】
2007237621.tif 000026
（一般式（７）中、Ｒ51およびＲ52は各々独立に置換基を表す。ｎ８は０〜５の整数を表す。ｎ９は０〜４の整数を表す。）
【化２】
2007237621.tif 000027
（一般式（８）中、Ｒ61は置換基を表し、Ｒ62、Ｒ63およびＲ64は各々独立に水素原子または置換基を表す。ｎ１０は０〜４の整数を表す。）
【請求項５】
前記熱転写シートに、下記一般式（９）、（１０）又は（１１）のいずれかで表される少なくとも１種の色素を含むことを特徴とする請求項１〜４のいずれか１項に記載の画像形成方法。
【化３】
2007237621.tif 000028
（一般式（９）中、Ｒ71およびＲ73は各々独立に水素原子または置換基を表す。Ｒ72およびＲ74は各々独立に置換基を表す。ｎ１１は０〜４の整数を表す。ｎ１２は０〜２の整数を表す。）
【化４】
2007237621.tif 000029
（一般式（１０）中、Ｒ81は水素原子または置換基を表す。Ｒ82およびＲ84は各々独立に置換基を表す。ｎ１３は０〜４の整数を表す。ｎ１４は０〜２の整数を表す。）
【化５】
2007237621.tif 000030
（一般式（１１）中、Ｒ91は水素原子または置換基を表す。Ｒ92は置換基を表す。Ｒ93およびＲ94は各々独立に水素原子または置換基を表す。ｎ１５は０〜２の整数を表す。Ｚ1およびＺ2は、どちら一方が＝Ｎ−であり、他方が＝Ｃ(Ｒ95)−を表す。Ｚ3およびＺ4は各々独立に＝Ｎ−または＝Ｃ(Ｒ95)−を表す。ここで、Ｒ95は水素原子または置換基を表す。）
【請求項６】
前記感熱転写シートに、下記一般式（１２）又は（１３）で表される少なくとも１種の色素を含むことを特徴とする請求項１〜５のいずれか１項に記載の画像形成方法。
【化６】
2007237621.tif 000031
（一般式（１２）中、Ｒ101およびＲ102は各々独立に置換基を表す。Ｒ103およびＲ104は各々独立に水素原子または置換基を表す。ｎ１６およびｎ１７は各々独立に０〜４の整数を表す。）
【化７】
2007237621.tif 000032
（一般式（１３）中、Ｒ111およびＲ113は各々独立に水素原子または置換基を表す。Ｒ112およびＲ114は各々独立に置換基を表す。ｎ１８は０〜４の整数を表す。ｎ１９は０〜２の整数を表す。）
【発明の詳細な説明】
【技術分野】
【０００１】
本発明は、感熱転写方式を用いた画像形成方法に関し、特に、高速プリントを行った場合も、インクシートと受像シートとの融着がなく、ムラの無い良好な画質のプリントが得られる画像形成方法に関する。
【背景技術】
【０００２】
従来、種々の熱転写記録方法が知られているが、中でも染料拡散転写記録方式は、銀塩写真の画質に最も近いカラーハードコピーが作製できるプロセスとして注目されている（例えば、非特許文献１及び２参照）。しかも、銀塩写真に比べて、ドライであること、デジタルデータから直接可視像化できる、複製作りが簡単であるなどの利点を持っている。
【０００３】
この染料拡散転写記録方式では、色素を含有する感熱転写シート（以下、インクシートともいう。）と感熱転写受像シート（以下、受像シートともいう。）とを重ね合わせ、次いで、電気信号によって発熱が制御されるサーマルヘッドによってインクシートを加熱することでインクシート中の色素を受像シートに転写して画像情報の記録を行うものであり、シアン、マゼンタ、イエローの３色を重ねて記録することで色の濃淡に連続的な変化を有するカラー画像を転写記録することができる。
【０００４】
この方式の新たな用途として開拓された利用分野の一つとして、例えばＰＯＳ（Ｐｏｉｎｔ  Ｏｆ  Ｓａｌｅｓ）システム用の熱転写記録ラベル又は熱転写記録タグが挙げられる。従来の食品用ラベル用途や衣料タグ用途では長期間過酷な条件下で使用されることは比較的稀であったが、配送用ラベルや航空バゲッジタグ等の流通管理用途で使用される機会が増加しており、バーコード等の精密記録が必要で、高画質であることが要望されている。また、記録体が過酷な条件に曝されることがあり、熱転写記録用受像紙の紙力強度の改良が要望されている。
これに対して、例えば特許文献１には、支持体としてクレープ紙またはクルパック紙を用いることが開示されている。しかし、クレープ紙やクルラップ紙を支持体として用いた場合、塗布から乾燥までの間に紙中に水分が吸収されてしまい、しかも乾燥後も紙中に水分が残存して、受容層の経時による鮮鋭性の低下を引き起こすという問題があった。
【特許文献１】特開平９−２２０８６３号公報
【非特許文献１】「情報記録（ハードコピー）とその材料の新展開」，(株)東レリサーチセンター発行，１９９３年，ｐ．２４１−２８５
【非特許文献２】「プリンター材料の開発」，(株)シーエムシー発行，１９９５年，ｐ．１８０
【発明の開示】
【発明が解決しようとする課題】
【０００５】
本発明は、インク転写時に、熱転写シートと感熱転写受像シートの融着を防ぎ、ムラの無い良好な画質のプリントを提供することが課題である。
【課題を解決するための手段】
【０００６】
上記課題は下記の手段により達成された。
（１）熱転写可能な色材を含有する熱転写層を有し、該熱転写層のバインダー成分として少なくとも１種類のポリエステルを含み、該ポリエステルの酸成分の２分の１以上（モル比）がテレフタル酸である熱転写シートと、
支持体上に、該熱転写シートから転写される色材を受容する受容層を有し、該受容層に少なくとも１つの繰り返し単位が塩化ビニルを繰り返し単位とするポリマーを含有する感熱転写受像シートとを用い、
該熱転写シートの熱転写層と該感熱転写受像シートの受容層とが接するよう重ねあわせ、サーマルヘッドから画像信号に応じた熱エネルギーを付与することにより画像を形成することを特徴とする画像形成方法。
（２）前記ポリエステルが、酸成分の３分の２以上（モル比）がテレフタル酸であることを特徴とする（１）に記載の画像形成方法。
（３）前記ポリエステルが、酸成分の４分の３以上（モル比）がテレフタル酸であることを特徴とする（１）に記載の画像形成方法。
（４）前記熱転写シートに、下記一般式（７）又は（８）で表される少なくとも１種の色素を含むことを特徴とする（１）〜（３）のいずれか１項に記載の熱転写記録方法。
【０００７】
【化１】
2007237621.tif 000002
【０００８】
（一般式（７）中、Ｒ51およびＲ52は各々独立に置換基を表す。ｎ８は０〜５の整数を表す。ｎ９は０〜４の整数を表す。）
【０００９】
【化２】
2007237621.tif 000003
【００１０】
（一般式（８）中、Ｒ61は置換基を表し、Ｒ62、Ｒ63およびＲ64は各々独立に水素原子または置換基を表す。ｎ１０は０〜４の整数を表す。）
（５）前記熱転写シートに、下記一般式（９）、（１０）又は（１１）のいずれかで表される少なくとも１種の色素を含むことを特徴とする（１）〜（４）のいずれか１項に記載の画像形成方法。
【００１１】
【化３】
2007237621.tif 000004
【００１２】
（一般式（９）中、Ｒ71およびＲ73は各々独立に水素原子または置換基を表す。Ｒ72およびＲ74は各々独立に置換基を表す。ｎ１１は０〜４の整数を表す。ｎ１２は０〜２の整数を表す。）
【００１３】
【化４】
2007237621.tif 000005
【００１４】
（一般式（１０）中、Ｒ81は水素原子または置換基を表す。Ｒ82およびＲ84は各々独立に置換基を表す。ｎ１３は０〜４の整数を表す。ｎ１４は０〜２の整数を表す。）
【００１５】
【化５】
2007237621.tif 000006
【００１６】
（一般式（１１）中、Ｒ91は水素原子または置換基を表す。Ｒ92は置換基を表す。Ｒ93およびＲ94は各々独立に水素原子または置換基を表す。ｎ１５は０〜２の整数を表す。Ｚ1およびＺ2は、どちら一方が＝Ｎ−であり、他方が＝Ｃ(Ｒ95)−を表す。Ｚ3およびＺ4は各々独立に＝Ｎ−または＝Ｃ(Ｒ95)−を表す。ここで、Ｒ95は水素原子または置換基を表す。）
（６）前記感熱転写シートに、下記一般式（１２）又は（１３）で表される少なくとも１種の色素を含むことを特徴とする（１）〜（５）のいずれか１項に記載の画像形成方法。
【００１７】
【化６】
2007237621.tif 000007
【００１８】
（一般式（１２）中、Ｒ101およびＲ102は各々独立に置換基を表す。Ｒ103およびＲ104は各々独立に水素原子または置換基を表す。ｎ１６およびｎ１７は各々独立に０〜４の整数を表す。）
【００１９】
【化７】
2007237621.tif 000008
【００２０】
（一般式（１３）中、Ｒ111およびＲ113は各々独立に水素原子または置換基を表す。Ｒ112およびＲ114は各々独立に置換基を表す。ｎ１８は０〜４の整数を表す。ｎ１９は０〜２の整数を表す。）
【発明の効果】
【００２１】
本発明の画像形成方法により、高速プリントを行った場合も、インクシートと受像シートとの融着がなく、ムラの無い良好な画質のプリントが得られる。
【発明を実施するための最良の形態】
【００２２】
以下、本発明について詳細に説明する。
本発明の感熱転写受像シートは、支持体上に染料受容層（受容層）が形成されている。受容層と支持体との間には下地層が形成されていることが好ましく、例えば白地調整層、帯電調節層、接着層、プライマー層が形成される。また、下地層と支持体との間には断熱層が形成されていることが好ましい。さらに、支持体の裏面側にはカール調整層、筆記層、帯電調整層が形成されていることが好ましい。各層の塗布は、ロールコート、バーコート、グラビアコート、グラビアリバースコート等の一般的な方法で行われる。
【００２３】
（受容層）
受容層は、インクシートから移行してくる染料を受容し、形成された画像を維持する役割を果たす。本発明の受像シートは、ポリマーラテックスおよび水溶性ポリマーを含有する少なくとも１層の受容層を有する。ポリマーラテックスと水溶性ポリマーとを含有させることで、染料に染着し難い水溶性ポリマーをポリマーラテックス間に存在させ、ポリマーラテックスに染着した染料が拡散するのを防止することができ、この結果、受容層の経時による鮮鋭性の変化を少なくし、転写画像の経時変化が小さい記録画像を形成することができる。
【００２４】
［受容層ポリマー］
本発明の受容層に使用される熱可塑性樹脂としては、例えば、ポリ塩化ビニル・ポリ塩化ビニリデン等のハロゲン化ポリマー・ポリ酢酸ビニル・エチレン酢酸ビニル共重合体・塩化ビニル酢酸ビニル共重合体・ポリアクリルエステル・ポリスチレン・ポリスチレンアクリル等のビニル系樹脂、ポリビニルホルマール・ポリビニルブチラール・ポリビニルアセタール等のアセタール系樹脂、ポリカーボネート系樹脂、特開平０４−２９６５９５号公報や特開２００２−２６４５４３号公報に記載セルロース系樹脂やセルロースアセテートブチレート（ＣＡＢ５５１−０．２、ＣＡＢ３２１−０．１、以上、イーストマンケミカル製）等のセルロース系樹脂、ポリプロピレン等のポリオレフィン系樹脂、尿素樹脂・メラミン樹脂・ベンゾグアナミン樹脂等のポリアミド系樹脂、等が挙げられる。これらの樹脂は、相溶する範囲内で任意にブレンドし、用いることもできる。特開昭57-169370号、同57-207250号、同60-25793号公報等にも受容層を形成した樹脂が開示されている。上記ポリマー中でもビニル系樹脂単体が好ましく、その中でもハロゲン化ポリマー共重合体がさらに好ましく、ポリ塩化ビニル共重合体が特に好ましい。以上のポリマーは、単独又はこれらの混合物として用いることができる。
【００２５】
［ポリ塩化ビニル共重合体］
本発明の受容層に用いるポリ塩化ビニル共重合体について、さらに詳しく説明する。ポリ塩化ビニル共重合体は塩化ビニル成分含有率８５〜９７質量％で重合度２００〜８００のものが好ましい。塩化ビニルと共重合するモノマーには特に限定はなく、塩化ビニルと共重合できればよく、酢酸ビニルが特に好ましい。したがって、本発明の受容層には塩化ビニル−酢酸ビニル共重合体が優れているが、塩化ビニル−酢酸ビニル共重合体は必ずしも塩化ビニル成分と酢酸ビニル成分のみの共重合体である場合に限らず、本発明の目的を妨げない範囲のビニルアルコール成分、マレイン酸成分等を含むものであってもよい。このような塩化ビニルと酢酸ビニルを主単量体とする共重合体を構成する他の単量体成分としては、ビニルアルコール、プロピオン酸ビニルなどのビニルアルコール誘導体、アクリル酸およびメタクリル酸およびそれらのメチル、エチル、プロピル、ブチル、２−エチルヘキシルエステルなどのアクリル酸およびメタクリル酸誘導体、マレイン酸、マレイン酸ジエチル、マレイン酸ジブチル、マレイン酸ジオクチルなどのマレイン酸誘導体、メチルビニルエーテル、ブチルビニルエーテル、２−エチルヘキシルビニルエーテルなどのビニルエーテル誘導体、アクリロニトリル、メタクリロニトリル、スチレンなどがあげられる。共重合体中にしめる塩化ビニルおよび酢酸ビニルの成分は任意の比率で良いが、塩化ビニル成分が共重合体中で５０重量％以上であるのが好ましい。また、先にあげた塩化ビニルや酢酸ビニル以外の成分は１０質量％以下であるのが好ましい。
【００２６】
このような塩化ビニル−酢酸ビニル共重合体としては、ＳＯＬＢＩＮ  Ｃ、ＳＯＬＢＩＮ  ＣＬ、ＳＯＬＢＩＮ  ＣＨ、ＳＯＬＢＩＮ  ＣＮ、ＳＯＬＢＩＮ  Ｃ５、ＳＯＬＢＩＮ  Ｍ、ＳＯＬＢＩＮ  ＭＦ、ＳＯＬＢＩＮ  Ａ、ＳＯＬＢＩＮ  ＡＬ、ＳＯＬＢＩＮ  ＴＡ５Ｒ、ＳＯＬＢＩＮ  ＴＡＯ、ＳＯＬＢＩＮ  ＭＫ６、ＳＯＬＢＩＮ  ＴＡ２（以上、日信化学工業製）、エスレックＡ、エスレックＣ、エスレックＭ（以上、積水化学工業製）、ビニライトＶＡＧＨ、ビニライトＶＹＨＨ、ビニライトＶＭＣＨ、ビニライトＶＹＨＤ、ビニライトＶＹＬＦ、ビニライトＶＹＮＳ、ビニライトＶＭＣＣ、ビニライトＶＭＣＡ、ビニライトＶＡＧＤ、ビニライトＶＥＲＲ、ビニライトＶＲＯＨ（以上、ユニオンカーバイド社製）、デンカビニル１０００ＧＫＴ、デンカビニル１０００Ｌ、デンカビニル１０００ＣＫ、デンカビニル１０００Ａ、デンカビニル１０００ＬＫ2、デンカビニル１０００ＡＳ、デンカビニル１０００ＭＴ2、デンカビニル１０００ＣＳＫ、デンカビニル１０００ＣＳ、デンカビニル１０００ＧＫ、デンカビニル１０００ＧＳＫ、デンカビニル１０００ＧＳ、デンカビニル１０００ＬＴ3、デンカビニル１０００Ｄ、デンカビニル１０００Ｗ（以上、電気化学工業製）等が挙げられる。
【００２７】
［離型剤］
熱転写受像シートの受像面に充分な剥離性能がない場合には、画像形成時にサーマルヘッドによる熱によってインクシート（熱転写シート）と熱転写受像シート（受像シート）が融着し、剥離時に大きな剥離音が発生したり、また、染料層が層ごと転写されたり、受容層が基材から剥離するいわゆる異状転写の問題が発生する。上記の如き剥離性の問題を解決する方法としては、各種離型剤を受容層中に内添する方法若しくは、受容層の上に別途離型層を設ける方法とが知られている。本発明では、画像印画時の熱転写シートと受像シートとの離型性をより確実に確保するために、離型剤を受容層に使用することが好ましい。
離型剤としては、例えば、ポリエチレンワックス、アミドワックス、テフロンパウダー等の固形ワックス類；シリコーンオイル、リン酸エステル系化合物、フッ素系界面活性剤、シリコーン系界面活性剤およびその他当該技術分野で公知の離型剤を使用することができ、フッ素系界面活性剤等に代表されるフッ素系化合物、シリコーン系界面活性剤、シリコーンオイル及び／又はその硬化物等のシリコーン系化合物が好ましく用いられる。
【００２８】
シリコーンオイルとしては、ストレートシリコーンオイル、および変性シリコーンオイルやその硬化物が使用できる。ストレートシリコーンオイルには、ジメチルシリコーンオイル、メチルフェニルシリコーンオイル、メチルハイドロジェンシリコーンオイルがあり、ジメチルシリコーンオイルとしては、ＫＦ９６−１０、ＫＦ９６−１００、ＫＦ９６−１０００、ＫＦ９６Ｈ−１００００、ＫＦ９６Ｈ−１２５００、ＫＦ９６Ｈ−１０００００（いずれも商品名、信越化学(株)製）等を挙げられ、ジメチルシリコーンオイルとしては、ＫＦ５０−１００、ＫＦ５４、ＫＦ５６（いずれも商品名、信越化学(株)製）等が挙げられる。
【００２９】
変性シリコーンオイルは、反応性シリコーンオイルと非反応性シリコーンオイルに分類できる。反応性シリコーンオイルには、アミノ変性、エポキシ変性、カルボキシル変性、ヒドロキシ変性、メタクリル変性、メルカプト変性、フェノール変性、片末端反応性・異種官能基変性がある。アミノ変性シリコーンオイルとしては、ＫＦ−３９３、ＫＦ−８５７、ＫＦ−８５８、Ｘ−２２−３６８０、Ｘ−２２−３８０１Ｃ、ＫＦ−８０１０、Ｘ−２２−１６１Ａ、ＫＦ−８０１２（いずれも商品名、信越化学工業(株)製）等が挙げられ、エポキシ変性シリコーンオイルとしては、ＫＦ−１００Ｔ、ＫＦ−１０１、ＫＦ−６０−１６４、ＫＦ−１０３、Ｘ−２２−３４３、Ｘ−２２−３０００Ｔ（いずれも商品名、信越化学工業(株)製）等が挙げられる。カルボキシル変性シリコーンオイルとしては、Ｘ−２２−１６２Ｃ（商品名、信越化学工業(株)製）等が挙げられ、ヒドロキシ変性シリコーンオイルとしては、Ｘ−２２−１６０ＡＳ、ＫＦ−６００１、ＫＦ−６００２、ＫＦ−６００３、Ｘ−２２−１７０ＤＸ、Ｘ−２２−１７６ＤＸ、Ｘ−２２−１７６Ｄ、Ｘ−２２−１７６ＤＦ（いずれも商品名、信越化学工業(株)製）等が挙げられ、メタクリル変性シリコーンオイルとしては、Ｘ−２２−１６４Ａ、Ｘ−２２−１６４Ｃ、Ｘ−２４−８２０１、Ｘ−２２−１７４Ｄ、Ｘ−２２−２４２６（いずれも商品名、信越化学工業(株)製）等が挙げられる。
【００３０】
反応性シリコーンオイルとしては、硬化させて使用することもでき、反応硬化型、光硬化型、触媒硬化型等に分類できる。このなかで反応硬化型のシリコーンオイルが特に好ましく、反応硬化型シリコーンオイルとしては、アミノ変性シリコーンオイルとエポキシ変性シリコーンオイルとを反応硬化させたものが好ましい。また、触媒硬化型あるいは光硬化型シリコーンオイルとしては、ＫＳ−７０５Ｆ−ＰＳ、ＫＳ−７０５Ｆ−ＰＳ−１、ＫＳ−７７０−ＰＬ−３〔触媒硬化型シリコーンオイル：いずれも商品名、信越化学工業（株）製〕、ＫＳ−７２０、ＫＳ−７７４−ＰＬ−３〔光硬化型シリコーンオイル：いずれも商品名、信越化学工業（株）製〕等が挙げられる。これら硬化型シリコーンオイルの添加量は受像層を構成する樹脂の０．５〜３０質量％が好ましい。離型剤は、ポリエステル樹脂１００質量部に対して２〜４質量％、好ましくは２〜３質量％程度使用する。その量が少なすぎると、離型性を確実に確保することができず、また多すぎると保護層が受像シートに転写しなくなってしまう。
【００３１】
非反応性シリコーンオイルとしては、ポリエーテル変性、メチルスチリル変性、アルキル変性、高級脂肪酸エステル変性、親水性特殊変性、高級アルコキシ変性、フッ素変性等がある。ポリエーテル変性シリコーン（ＫＦ−６０１２、商品名、信越化学(株)製）が挙げられ、メチルスチル変性シリコーンシリコーンオイルとしては、（２４−５１０、商品名、信越化学工業(株)製）等が挙げられる。また、下記一般式１〜３のいずれかで表される変性シリコーンも使用することができる。
【００３２】
【化８】
2007237621.tif 000009
【００３３】
一般式１中、Ｒは水素原子、またはアリール基、若しくはシクロアルキル基で置換されても良い直鎖または分岐のアルキル基を表す。ｍ、ｎは２０００以下の整数を表し、ａ、ｂは３０以下の整数を表す。
【００３４】
【化９】
2007237621.tif 000010
【００３５】
一般式２中、Ｒは水素原子、またはアリール基、若しくはシクロアルキル基で置換されても良い直鎖または分岐のアルキル基を表す。ｍは２０００以下の整数を表し、ａ、ｂは３０以下の整数を表す。
【００３６】
【化１０】
2007237621.tif 000011
【００３７】
一般式３中、Ｒは水素原子、またはアリール基、若しくはシクロアルキル基で置換されても良い直鎖または分岐のアルキル基を表す。Ｒ１は単結合または２価の連結基を表し、Ｅは置換基を有してもよいエチレン基を表し、Ｐは置換基を有してもよいプロピレン基を表す。ｍ、ｎは２０００以下の整数を表し、ａ、ｂは３０以下の整数を表す。
【００３８】
［可塑剤］
受容層の感度を良くするため、可塑剤を添加することもできる。このような可塑剤としては、フタル酸エステル、リン酸エステル、アジピン酸エステル、セバシン酸エステルなどのモノメリック型の可塑剤、アジピン酸、セバシン酸などとプロピレングリコールなどが重合したポリエステル型可塑剤など、一般的に塩化ビニル樹脂用の可塑剤として用いることのできるものがあげられる。先にあげた可塑剤は一般に低分子量であるが、他に塩化ビニルの高分子可塑剤として使用されるオレフィン系特殊共重合樹脂も使用することができる。このような用途に用いられる樹脂として、商品名、エルバロイ７４１、エルバロイ７４２、エルバロイＨＰ４４３、エルバロイＨＰ５５３、エルバロイＥＰ４０１５、エルバロイＥＰ４０４３、エルバロイＥＰ４０５１（三井・デュポンポリケミカル社製）などで市販されているものを使用することができる。このような可塑剤は、樹脂に対し１００重量％程度添加することもできるが、印画物のにじみ等の点でその使用量は３０重量％以下であるのが好ましい。
【００３９】
（基材シート）
基材シートの材質としては、特に限定されるものではなく、その用途に応じて従来公知の材料が適宜用いられ得る。
【００４０】
基材シートは、受容層を保持するという役割を有するとともに、熱転写時には熱が加えられるため、加熱された状態でも取り扱い上支障がない程度の機械強度を有することが好ましい。
【００４１】
本発明で使用する感熱転写受像シートの基材シートとしては、上質紙、アート紙、コート紙、キャストコート紙、壁紙、裏打ち用紙、合成樹脂内添紙、合成樹脂またはエマルジョン含浸紙、板紙等、セルロース繊維紙、ポリオレフィン、ポリ塩化ビニル、ポリエチレンテレフタレート、ポリスチレン、ポリメタクリレート、ポリカーボネート等の各種のプラスチックフィルム又はシート、発泡ポリプロピレンシート、また、これらの合成樹脂に白色顔料やフィラーを加えて成膜した白色不透明フィルム等が使用でき、さらにこれらを積層した複合材も基材として使用することができる。これら基材の厚みは任意でよく、１０〜３００μｍが一般的である。上記材料の中でも、紙を使用する場合は、５０〜１２０μｍ、白色ポリエチレンテレフタレートシートの場合は、５０〜１００μｍ、発泡ポリプロピレンシートの場合は、３０〜８０μｍが好ましい。
【００４２】
また、上記基材シートの任意の組み合わせによる積層体も使用できる。代表的な積層体の例として、セルロース繊維紙と合成紙、或いはセルロース繊維紙とプラスチックフィルム又はシートの積層合成紙が挙げられる。このような積層合成紙は２層体でもよいが、基材の風合いや質感を出す為に、両面に合成紙やプラスチックフィルムを貼合した３層体もしくは３層以上の積層体であってもかまわない。貼合方法は、ドライラミネーション、ウエットラミネーション、エクストリュージョン等手法は問わない。
【００４３】
受容層の塗布量は、０．５〜１０ｇ／ｍ2（固形分換算、以下本発明における塗布量は特に断りのない限り、固形分換算の数値である。）が好ましい。
【００４４】
次に、本発明に用いられる感熱転写シート（インクシート）について説明する。
熱転写画像形成の際に、上述した感熱転写受像シートと併せて使用されるインクシートは、支持体上に拡散転写染料を含む熱転写層（色素層）を設けたものである。色素層の塗布は、ロールコート、バーコート、グラビアコート、グラビアリバースコート等の一般的な方法で行われる。
本発明に用いられるインクシートの熱転写層には、イエロー色素として下記一般式（７）又は（８）で表される少なくとも１種の色素を含むことが好ましく、マゼンタ色素として下記一般式（９）、（１０）又は（１１）で表される少なくとも１種の色素を含むことが好ましく、シアン色素として下記一般式（１２）又は（１３）で表される少なくとも１種の色素を含むことが好ましい。
インクシート基材の材質は、ポリエステルフィルム、ポリスチレンフィルム、ポリスルフォンフィルム、ポリイミドフィルム、ポリビニルアルコールフィルム若しくはセロファン等のプラスチックフィルムが適している。本発明の好ましい実施態様では、熱転写色素供与材料はポリエチレンテレフタレート支持体上にシアン色素、マゼンタ色素およびイエロー色素を逐次繰返し領域で塗布したものからなり、前記熱転写工程を各色素毎に逐次実施して三色の転写画像を形成する。勿論、この熱転写工程を単色で実施した際には、モノクロームの転写画像が得られる。
バインダー樹脂の主要部分としては、ポリビニルブチラール樹脂やポリエステル樹脂が好ましく用いられる。本発明においては、少なくとも１種のポリエステル（樹脂）であって、該ポリエステルは、モル比で、酸成分の２分の１以上がテレフタル酸であり、更に好ましくは酸成分の３分の２以上がテレフタル酸であり、最も好ましくは酸成分の４分の３以上がテレフタル酸である。これにより、感熱転写受像シートとの融着を防ぐことができる。本発明のポリエステルは特開平９−２９５３８９号公報に記載の方法などにより得られる。
【００４５】
以下に上記の好ましい色素を説明する。
最初に、一般式（７）で表される色素について、詳細に説明する。
【００４６】
【化１１】
2007237621.tif 000012
【００４７】
一般式（７）中、Ｒ51およびＲ52は各々独立に置換基を表す。ｎ８は０〜５の整数を表し、ｎ９は、０〜４の整数を表す。
【００４８】
一般式（７）中、Ｒ51およびＲ52は各々独立に水素原子または置換基を表す。
ここで該置換基をさらに詳しく説明する。該置換基の例としては、ハロゲン原子、アルキル基（シクロアルキル基（環数は問わない）を含む）、アルケニル基（シクロアルケニル基（環数は問わない）を含む）、アルキニル基、アリール基、ヘテロ環基、シアノ基、アルコキシ基、アリールオキシ基、アシルオキシ基、カルバモイルオキシ基、アルコキシカルボニルオキシ基、アリールオキシカルボニルオキシ、アミノ基（アルキアミノ基、アニリノ基を含む）、アシルアミノ基、アミノカルボニルアミノ基、アルコキシカルボニルアミノ基、アリールオキシカルボニルアミノ基、スルファモイルアミノ基、アルキルもしくはアリールスルホニルアミノ基、アルキルチオ基、スルファモイル基、アルキルもしくはアリールスルフィニル基、アルキルもしくはアリールスルホニル基、アシル基、アリールオキシカルボニル基、アルコキシカルボニル基、カルバモイル基、アリールもしくはヘテロ環アゾ基、イミド基を挙げることができ、それぞれの基はさらに置換基を有していても良い。
【００４９】
以下に、前記Ｒ51およびＲ52をさらに詳しく説明する。
Ｒ51およびＲ52で表されるハロゲン原子としてはフッ素原子、塩素原子、臭素原子、およびヨウ素原子が挙げられる。中でも塩素原子、臭素原子が好ましく、特に塩素原子が好ましい。
【００５０】
Ｒ51およびＲ52で表されるアルキル基にはシクロアルキル基およびビシクロアルキル基が含まれる。アルキル基としては直鎖、分岐の置換もしくは無置換のアルキル基が含まれる。直鎖、分岐の置換もしくは無置換のアルキル基は炭素数１〜３０のアルキル基が好ましい。例としてはメチル、エチル、ｎ−プロピル、イソプロピル、ｔ−ブチル、ｎ−オクチル、エイコシル、２−クロロエチル、２−シアノエチル、または２−エチルヘキシルを挙げることができる。シクロアルキル基としては置換もしくは無置換のシクロアルキル基が含まれる。置換もしくは無置換のシクロアルキル基は、炭素数３〜３０のシクロアルキル基が好ましい。例としては、シクロヘキシル、シクロペンチル、４−ｎ−ドデシルシクロヘキシルを挙げることができる。ビシクロアルキル基としては、炭素数５〜３０の置換もしくは無置換のビシクロアルキル基、つまり、炭素数５〜３０のビシクロアルカンから水素原子を一個取り去った一価の基である。例として、ビシクロ［１，２，２］ヘプタン−２−イル、ビシクロ［２，２，２］オクタン−３−イル）を挙げることができる。さらに環構造が多いトリシクロ構造なども包含するものである。以下に説明する置換基の中のアルキル基（例えばアルキルチオ基のアルキル基）もこのような概念のアルキル基を表す。
Ｒ51およびＲ52で表されるアルケニル基にはシクロアルケニル基、ビシクロアルケニル基が含まれる。アルケニル基としては直鎖、分岐、環状の置換もしくは無置換のアルケニル基を表す。アルケニル基としては、炭素数２〜３０の置換または無置換のアルケニル基が好ましい。例としてはビニル、アリル、プレニル、ゲラニル、オレイルを挙げることができる。シクロアルケニル基としては、炭素数３〜３０の置換もしくは無置換のシクロアルケニル基、つまり、炭素数３〜３０のシクロアルケンの水素原子を一個取り去った一価の基が好ましい。例としては、２−シクロペンテン−１−イル、２−シクロヘキセン−１−イルが挙げられる。ビシクロアルケニル基としては、置換もしくは無置換のビシクロアルケニル基が含まれる。ビシクロアルケニル基としては炭素数５〜３０の置換もしくは無置換のビシクロアルケニル基、つまり二重結合を一個持つビシクロアルケンの水素原子を一個取り去った一価の基が好ましい。例として、ビシクロ［２，２，１］ヘプト−２−エン−１−イル、ビシクロ［２，２，２］オクト−２−エン−４−イルを挙げることができる。
【００５１】
Ｒ51およびＲ52で表されるアルキニル基は、炭素数２〜３０の置換または無置換のアルキニル基が好ましく、例えば、エチニル、またはプロパルギルが挙げられる。
【００５２】
Ｒ51およびＲ52で表されるアリール基は、炭素数６〜３０の置換もしくは無置換のアリール基が好ましく、例えば、フェニル、ｐ−トリル、ナフチル、ｍ−クロロフェニル、ｏ−ヘキサデカノイルアミノフェニルが挙げられる。
【００５３】
Ｒ51およびＲ52で表されるヘテロ環基は、５又は６員の置換もしくは無置換の芳香族もしくは非芳香族のヘテロ環化合物から一個の水素原子を取り除いた一価の基が好ましく、それらはさらに縮環していてもよい。更に好ましくは、炭素数３〜３０の５もしくは６員の芳香族のヘテロ環基である。ヘテロ環基の例には、置換位置を限定しないで例示（すなわち、環として例示）すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【００５４】
Ｒ51およびＲ52で表されるアルコキシ基は、置換もしくは無置換のアルコキシ基が含まれる。置換もしくは無置換のアルコキシ基としては、炭素原子数が１〜３０のアルコキシ基が好ましい。アルコキシ基の例には、メトキシ、エトキシ、イソプロポキシ、ｎ−オクチルオキシ、メトキシエトキシ、ヒドロキシエトキシおよび３−カルボキシプロポキシなどを挙げることができる。
【００５５】
Ｒ51およびＲ52で表されるアリールオキシ基は、炭素数６〜３０の置換もしくは無置換のアリールオキシ基が好ましい。アリールオキシ基の例には、フェノキシ、２−メチルフェノキシ、４−ｔ−ブチルフェノキシ、３−ニトロフェノキシ、２−テトラデカノイルアミノフェノキシなどを挙げることができる。
【００５６】
Ｒ51およびＲ52で表されるホルミルオキシ基、炭素数２〜３０の置換もしくは無置換のアルキルカルボニルオキシ基、炭素数６〜３０の置換もしくは無置換のアリールカルボニルオキシ基が好ましい。アシルオキシ基の例には、ホルミルオキシ、アセチルオキシ、ピバロイルオキシ、ステアロイルオキシ、ベンゾイルオキシ、ｐ−メトキシフェニルカルボニルオキシなどを挙げることができる。
【００５７】
Ｒ51およびＲ52で表されるカルバモイルオキシ基は、炭素数１〜３０の置換もしくは無置換のカルバモイルオキシ基が好ましい。カルバモイルオキシ基の例には、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることができる。
【００５８】
Ｒ51およびＲ52で表されるアルコキシカルボニルオキシ基は、炭素数２〜３０の置換もしくは無置換アルコキシカルボニルオキシ基が好ましい。アルコキシカルボニルオキシ基の例には、メトキシカルボニルオキシ、エトキシカルボニルオキシ、ｔ−ブトキシカルボニルオキシ、ｎ−オクチルカルボニルオキシなどを挙げることができる。
【００５９】
Ｒ51およびＲ52で表されるアリールオキシカルボニルオキシ基は、炭素数７〜３０の置換もしくは無置換のアリールオキシカルボニルオキシ基が好ましい。アリールオキシカルボニルオキシ基の例には、フェノキシカルボニルオキシ、ｐ−メトキシフェノキシカルボニルオキシ、ｐ−ｎ−ヘキサデシルオキシフェノキシカルボニルオキシなどを挙げることができる。
【００６０】
Ｒ51およびＲ52で表されるアミノ基はアルキアミノ基、アリールアミノ基を含む。アミノ基は、炭素数１〜３０の置換もしくは無置換のアルキルアミノ基、炭素数６〜３０の置換もしくは無置換のアリールアミノ基が好ましい。アミノ基の例には、例えば、アミノ、メチルアミノ、ジメチルアミノ、アニリノ、Ｎ-メチル−アニリノ、ジフェニルアミノ、ヒドロキシエチルアミノ、カルボキシエチルアミノ、スルフォエチルアミノ、３，５−ジカルボキシアニリノなどを挙げることができる。
【００６１】
Ｒ51およびＲ52で表されるアシルアミノ基は、ホルミルアミノ基、炭素数１〜３０の置換もしくは無置換のアルキルカルボニルアミノ基、炭素数６〜３０の置換もしくは無置換のアリールカルボニルアミノ基が好ましい。アシルアミノ基の例には、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることができる。
【００６２】
Ｒ51およびＲ52で表されるアミノカルボニルアミノ基は、炭素数１〜３０の置換もしくは無置換のアミノカルボニルアミノ基が好ましい。アミノカルボニルアミノ基の例には、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることができる。
【００６３】
Ｒ51およびＲ52で表されるアルコキシカルボニルアミノ基は、炭素数２〜３０の置換もしくは無置換アルコキシカルボニルアミノ基が好ましい。アルコキシカルボニルアミノ基の例には、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることができる。
【００６４】
Ｒ51およびＲ52で表されるアリールオキシカルボニルアミノ基は、炭素数７〜３０の置換もしくは無置換のアリールオキシカルボニルアミノ基が好ましい。アリールオキシカルボニルアミノ基の例には、フェノキシカルボニルアミノ、ｐ−クロロフェノキシカルボニルアミノ、ｍ−ｎ−オクチルオキシフェノキシカルボニルアミノなどを挙げることができる。
【００６５】
Ｒ51およびＲ52で表されるスルファモイルアミノ基は、炭素数０〜３０の置換もしくは無置換のスルファモイルアミノ基が好ましい。スルファモイルアミノ基の例には、スルファモイルアミノ、Ｎ，Ｎ−ジメチルアミノスルホニルアミノ、Ｎ−ｎ−オクチルアミノスルホニルアミノなどを挙げることができる。
【００６６】
Ｒ51およびＲ52で表されるアルキルもしくはアリールスルホニルアミノ基は、炭素数１〜３０の置換もしくは無置換のアルキルスルホニルアミノ基、炭素数６〜３０の置換もしくは無置換のアリールスルホニルアミノ基が好ましい。アルキルスルホニルアミノ基およびアリールスルホニルアミノ基の例には、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることができる。
【００６７】
Ｒ51およびＲ52で表されるアルキルチオ基は、炭素数１〜３０の置換もしくは無置換のアルキルチオ基が好ましい。アルキルチオ基の例には、メチルチオ、エチルチオ、ｎ−ヘキサデシルチオなどを挙げることができる。
【００６８】
Ｒ51およびＲ52で表されるスルファモイル基は、炭素数０〜３０の置換もしくは無置換のスルファモイル基が好ましい。スルファモイル基の例には、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）などを挙げることができる。
【００６９】
Ｒ51およびＲ52で表されるアルキルもしくはアリールスルフィニル基は、炭素数１〜３０の置換又は無置換のアルキルスルフィニル基、６〜３０の置換又は無置換のアリールスルフィニル基が好ましい。アルキルもしくはアリールスルフィニル基の例には、例えば、メチルスルフィニル、エチルスルフィニル、フェニルスルフィニル、ｐ−メチルフェニルスルフィニルなどを挙げることができる。
【００７０】
Ｒ51およびＲ52で表されるアルキルもしくはアリールスルホニル基は、炭素数１〜３０の置換又は無置換のアルキルスルホニル基、６〜３０の置換又は無置換のアリールスルホニル基が好ましい。アルキルもしくはアリールスルホニル基の例には、メチルスルホニル、エチルスルホニル、フェニルスルホニル、ｐ−トルエンスルホニルなどを挙げることができる。
【００７１】
Ｒ51およびＲ52で表されるアシル基は、ホルミル基、炭素数２〜３０の置換又は無置換のアルキルカルボニル基、炭素数７〜３０の置換もしくは無置換のアリールカルボニル基、炭素数４〜３０の置換もしくは無置換の炭素原子でカルボニル基と結合しているヘテロ環カルボニル基が好ましい。アシル基の例には、例えば、アセチル、ピバロイル、２−クロロアセチル、ステアロイル、ベンゾイル、ｐ−ｎ−オクチルオキシフェニルカルボニル、２−ピリジルカルボニル、２−フリルカルボニルなどを挙げることができる。
【００７２】
Ｒ51およびＲ52で表されるアリールオキシカルボニル基は、炭素数７〜３０の置換もしくは無置換のアリールオキシカルボニル基が好ましい。アリールオキシカルボニル基の例には、フェノキシカルボニル、ｏ−クロロフェノキシカルボニル、ｍ−ニトロフェノキシカルボニル、ｐ−ｔ−ブチルフェノキシカルボニルなどを挙げることができる。
【００７３】
Ｒ51およびＲ52で表されるアルコキシカルボニル基は、炭素数２〜３０の置換もしくは無置換アルコキシカルボニル基が好ましい。アルコキシカルボニル基の例には、メトキシカルボニル、エトキシカルボニル、ｔ−ブトキシカルボニル、ｎ−オクタデシルオキシカルボニルなどを挙げることができる。
【００７４】
Ｒ51およびＲ52で表されるカルバモイル基は、炭素数１〜３０の置換もしくは無置換のカルバモイル基が好ましい。カルバモイル基の例には、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることができる。
【００７５】
Ｒ51およびＲ52で表されるアリールもしくはヘテロ環アゾ基は、例えば、フェニルアゾ、４−メトキシフェニルアゾ、４−ピバロイルアミノフェニルアゾ、２−ヒドロキシ−４−プロパノイルフェニルアゾなどを挙げることができる。
【００７６】
Ｒ51およびＲ52で表されるイミド基は、例えば、Ｎ−スクシンイミド、Ｎ−フタルイミドなどを挙げることができる。
【００７７】
Ｒ51およびＲ52は、好ましくは各々独立水素原子、置換または無置換のアルキル基、置換または無置換のアルケニル基、置換または無置換のアリール基、置換または無置換のヘテロ環基であり、より好ましくは水素原子、置換または無置換のアルキル基である。
【００７８】
Ｒ51は、好ましくは、水素原子、置換または無置換のアルキル基、置換または無置換のアルケニル基、置換または無置換のアリール基、置換または無置換のヘテロ環基であり、より好ましくは水素原子、置換または無置換のアルキル基であり、更に好ましくは水素原子、炭素数１〜６のアルキル基である。最も好ましくは炭素数１〜６のアルキル基である。
【００７９】
Ｒ52の例には、好ましくは、水素原子、置換または無置換のアルキル基、置換または無置換のアルケニル基、置換または無置換のアリール基、置換または無置換のヘテロ環基であり、より好ましくは水素原子、置換または無置換のアルキル基であり、より好ましくは炭素数６〜１０のアリールオキシカルボニル基、炭素数１〜６のアルコキシカルボニル基、置換もしくは無置換のカルバモイル基であり、最も好ましくは置換カルバモイル基である。
【００８０】
一般式（７）で表される色素の好ましい置換基の組み合わせについては種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００８１】
一般式（８）で表される色素について、詳細に説明する。
【００８２】
【化１２】
2007237621.tif 000013
【００８３】
一般式（８）中、Ｒ61は置換基を表す。Ｒ62、Ｒ63およびＲ64は各々独立に水素原子または置換基を表す。Ｒ61〜Ｒ64における置換基としては前述したＲ51およびＲ52で説明したものが挙げられる。ｎ１０は０〜４の整数を表す。
【００８４】
Ｒ61の例には、好ましくは、水素原子、置換または無置換のアルキル基、置換または無置換のアルケニル基、置換または無置換のアリール基、置換または無置換のヘテロ環基であり、より好ましくは水素原子、置換または無置換のアルキル基であり、より好ましくは水素原子、炭素数１〜６のアルキル基である。最も好ましくは炭素数１〜６のアルキル基である。
Ｒ62、Ｒ63の例には、好ましくは水素原子、または置換もしくは無置換のアルキル基、置換または無置換のアルケニル基、置換または無置換のアリール基、置換または無置換のヘテロ環基である。より好ましくは水素原子または置換もしくは無置換のアルキル基であり、より好ましくは水素原子、置換もしくは無置換の炭素数１〜６のアルキル基である。
Ｒ64の例には、好ましくは各々独立に、水素原子、置換または無置換のアルキル基、置換または無置換のアルケニル基、置換または無置換のアリール基、置換または無置換のヘテロ環基であり、より好ましくは水素原子、置換または無置換のアルキル基であり、好ましくは水素原子、炭素数１〜６のアルキル基であり、より好ましくは水素原子である。
【００８５】
一般式（８）で表される色素の好ましい置換基の組み合わせについては種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００８６】
一般式（９）または（１０）で表される色素について、詳細に説明する。
【００８７】
【化１３】
2007237621.tif 000014
【００８８】
一般式（９）中、Ｒ71およびＲ73は各々独立に水素原子または置換基を表し、Ｒ72およびＲ74は各々独立に置換基を表す。ｎ１１は０〜４の整数を表す。ｎ１２は０〜２の整数を表す。Ｒ71〜Ｒ74における置換基としては、前述したＲ51、Ｒ52で説明したものが挙げられる。
【００８９】
Ｒ71、Ｒ73の例としては、一般式（７）のＲ51で述べたような置換基が挙げられ、好ましい範囲も同じである。より好ましくは水素原子、置換もしくは無置換の炭素数１〜６のアルキル基であり、さらに好ましくは、水素原子である。
【００９０】
Ｒ72、Ｒ74の例としては、一般式（７）のＲ51で述べたような置換基が挙げられる。好ましくはアルコキシ基、アリールオキシ基、アシルオキシ基、カルバモイルオキシ基、アルコキシカルボニルオキシ基、アリールオキシカルボニルオキシであり、より好ましくはアルコキシ基、アリールオキシ基である。各基は置換基を有していてもよい。
【００９１】
【化１４】
2007237621.tif 000015
【００９２】
一般式（１０）中、Ｒ81は水素原子または置換基を表す。Ｒ82、Ｒ84は各々独立に置換基を表す。ｎ１３は０〜４の整数を表し、ｎ１４は０〜２の整数を表す。Ｒ81、Ｒ82、Ｒ84における置換基としては、前述したＲ51、Ｒ52で説明したものが挙げられる。
【００９３】
Ｒ81の例としては、Ｒ51、Ｒ52で述べたような置換基が挙げられ、好ましい範囲も同じである。より好ましくは水素原子、置換もしくは無置換の炭素数１〜６のアルキル基であり、さらに好ましくは、水素原子である。
【００９４】
Ｒ82、Ｒ84の例としては、一般式（７）のＲ51で述べたような置換基が挙げられる。好ましくはアルコキシ基、アリールオキシ基、アシルオキシ基、カルバモイルオキシ基、アルコキシカルボニルオキシ基、アリールオキシカルボニルオキシであり、より好ましくはアルコキシ基、アリールオキシ基である。各基は置換基を有していてもよい。
【００９５】
一般式（９）または（１０）で表される色素の好ましい置換基の組み合わせについては種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００９６】
一般式（１１）で表される色素について、詳細に説明する。
【００９７】
【化１５】
2007237621.tif 000016
【００９８】
一般式（１１）中、Ｒ91は水素原子または置換基を表す。Ｒ93およびＲ94は各々独立に水素原子または置換基を表す。Ｒ92は置換基を表す。ｎ１５は０〜２の整数を表す。Ｚ1、Ｚ2は、どちら一方が＝Ｎ−であり、他方が＝Ｃ(Ｒ95)−を表す。Ｚ3、Ｚ4は各々独立に＝Ｎ−または＝Ｃ(Ｒ95)−を表す。Ｒ95は水素原子または置換基を表す。Ｒ91〜Ｒ95における置換基としては、前述したＲ51、Ｒ52で説明したものが挙げられる。
【００９９】
Ｒ91は、好ましくは、水素原子、置換または無置換のアルキル基、置換または無置換のアルケニル基、置換または無置換のアリール基、置換または無置換のヘテロ環基、置換もしくは無置換のアミノであり、より好ましくは置換もしくは無置換のアルキル基、置換もしくは無置換のアリール基である。
【０１００】
Ｒ92の例としては、一般式（７）のＲ51で述べたような置換基が挙げられ、好ましい範囲も同じである。より好ましくは、水素原子、置換または無置換のアルキル基である。
【０１０１】
Ｒ93、Ｒ94の例としては、Ｒ51、Ｒ52で述べたような置換基が挙げられ、好ましい範囲も同じである。より好ましくは水素原子、置換もしくは無置換の炭素数１〜６のアルキル基であり、さらに好ましくは置換もしくは無置換の炭素数１〜６のアルキル基である。
【０１０２】
Ｒ95の例としては、一般式（７）のＲ51で述べたような置換基が挙げられ、好ましい範囲も同じである。より好ましくは、水素原子、置換または無置換のアルキル基である。
【０１０３】
一般式（１１）で表される色素の好ましい置換基の組み合わせについては種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１０４】
一般式（１２）または（１３）で表される色素について、詳細に説明する。
【０１０５】
【化１６】
2007237621.tif 000017
【０１０６】
Ｒ101およびＲ102は各々独立に置換基を表し、Ｒ103およびＲ104は各々独立に水素原子または置換基を表す。Ｒ101〜Ｒ104における置換基としては、前述したＲ51、Ｒ52で説明したものが挙げられる。ｎ１６およびｎ１７は各々独立に０〜４の整数を表す。
【０１０７】
Ｒ101の例としては、一般式（７）のＲ51で述べたような置換基が挙げられ、好ましい範囲も同じである。より好ましくはアミノ基（アルキルアミノ基、アニリノ基を含む）、アシルアミノ基、アミノカルボニルアミノ基、アルコキシカルボニルアミノ基、アリールオキシカルボニルアミノ基、スルファモイルアミノ基、アルキルもしくはアリールスルホニルアミノ基であり、さらに好ましくはアシルアミノ基である。
Ｒ102の例としては、一般式（７）のＲ51で述べたような置換基が挙げられ、好ましい範囲も同じである。より好ましくは、置換または無置換のアルキル基、置換もしくは無置換のアルコキシ基である。
Ｒ103、Ｒ104の例としては、Ｒ51、Ｒ52で述べたような置換基が挙げられ、好ましい範囲も同じである。より好ましくは置換もしくは無置換のアルキル基、または置換もしくは無置換のアリール基であり、さらに好ましくは置換もしくは無置換のアルキル基である。
【０１０８】
【化１７】
2007237621.tif 000018
【０１０９】
一般式（１３）中、Ｒ111およびＲ113は各々独立に水素原子または置換基を表す。Ｒ112およびＲ114は各々独立に置換基を表す。ｎ１８は、０〜４の整数を表し、ｎ１９は、０〜２の整数を表す。Ｒ111〜Ｒ114における置換基としては、前述したＲ51、Ｒ52で説明したものが挙げられる。
【０１１０】
Ｒ111、Ｒ113の例としては、Ｒ51、Ｒ52で述べたような置換基が挙げられ、好ましい範囲も同じである。より好ましくは水素原子、置換もしくは無置換の炭素数１〜６のアルキル基、置換もしくは無置換のアリール基である。
【０１１１】
Ｒ112、Ｒ114の例としては、水素原子や一般式（７）のＲ51で述べたような置換基が挙げられ、好ましい範囲も同じである。より好ましくは水素原子である。
【０１１２】
一般式（１２）または（１３）で表される色素の好ましい置換基の組み合わせについては種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１１３】
以下に、一般式（７）〜（１３）で表される色素の具体例を以下に示すが本発明に用いられる色素は、下記の例に限定されるものではない。
【０１１４】
【化１８】
2007237621.tif 000019
【０１１５】
【化１９】
2007237621.tif 000020
【０１１６】
【化２０】
2007237621.tif 000021
【０１１７】
【化２１】
2007237621.tif 000022
【０１１８】
【化２２】
2007237621.tif 000023
【０１１９】
【化２３】
2007237621.tif 000024
【０１２０】
これらの各々の色素は熱転写層（色素層）中にそれぞれ１０〜９０質量％含有されることが好ましく、２０〜８０質量％含有されることがより好ましい。
また熱転写層の塗布量は、０．１〜１．０ｇ／ｍ2（固形分換算、以下本発明における塗布量は特に断りのない限り、固形分換算の数値である。）が好ましく、更に好ましくは０．１５〜０．６０ｇ／ｍ2である。熱転写層の膜厚は０．１〜２．０μｍであることが好ましく、更に好ましくは０．１〜１．０μｍである。
【０１２１】
本発明の画像形成方法は、熱転写シートの熱転写層と感熱転写受像シートの受容層とが接するよう重ねあわせ、サーマルヘッドから画像信号に応じた熱エネルギーを付与することにより画像を形成する。
熱転写時の熱エネルギーの付与手段は、従来公知の付与手段のいずれも使用することができ、例えば、サーマルプリンター（例えば、日立製作所製、商品名、ビデオプリンターＶＹ−１００）等の記録装置によって記録時間をコントロールすることにより、５〜１００ｍＪ／ｍｍ2程度の熱エネルギーを付与することによって所期の目的を十分に達成することができる。画像形成方法は例えば特開２００５−８８５４５号公報などに記載された方法と同様にして行うことができる。本発明では、消費者にプリント物を提供するまでの時間を短縮するという観点から、１枚のプリント時間は１５秒未満が好ましく、３〜１２秒がより好ましく、５〜８秒が最も好ましい。
本発明は、感熱転写記録方式を利用したプリンター、複写機などに利用することができる。
また、本発明の感熱転写受像シートは、支持体を適宜選択することにより、熱転写記録可能な枚葉またはロール状の感熱転写受像シート、カード類、透過型原稿作成用シート等の各種用途に適用することもできる。
【０１２２】
以下、本発明を実施例に基づき更に詳細に説明するが、本発明はこれらに限定されるものではない。なお、実施例中で、部または％とあるのは、特に断りのない限り質量基準である。
【実施例】
【０１２３】
（比較例１）
（インクシートＤ１の作製）
厚さ６．０μｍのポリエステルフィルム（ルミラー、商品名、東レ製）を基材フィルムとして用いた。そのフィルム背面側に耐熱スリップ層（厚み１μｍ）を形成し、かつ表面側に下記組成のイエロー、マゼンタ、シアン組成物をそれぞれ単色に塗布（乾膜時の塗布量１ｇ／ｍ2）した。
【０１２４】
イエローインキ
色素（７）−１                                            ２．５質量部
色素（８）−１                                            ２．０質量部
ポリビニルブチラール樹脂                                  ４．５質量部
（デンカブチラール、電気化学（株）製）
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ４．５質量部
（デンカブチラール、電気化学（株）製）
メチルエチルケトン／トルエン（１／１）                      ９０質量部
シアンインキ
色素（１２）−１                                          ２．０質量部
色素（１３）−１                                          ２．５質量部
ポリビニルブチラール樹脂                                  ４．５質量部
（デンカブチラール、電気化学（株）製）
メチルエチルケトン／トルエン（１／１）                      ９０質量部
【０１２５】
（比較例２）
（インクシートＤ２の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリビニルブチラール樹脂                                  ３．０質量部
（デンカブチラール、電気化学（株）製）
ポリエステル４                                            １．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ３．０質量部
（デンカブチラール、電気化学（株）製）
ポリエステル４                                            １．５質量部
メチルエチルケトン／トルエン（１／１）                      ９０質量部
シアンインキ
色素（１２）−１                                          ２．０質量部
色素（１３）−１                                          ２．５質量部
ポリビニルブチラール樹脂                                  ３．０質量部
（デンカブチラール、電気化学（株）製）
ポリエステル４                                            １．５質量部
メチルエチルケトン／トルエン（１／１）                      ９０質量部
【０１２６】
（本発明１）
（インクシートＤ３の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリビニルブチラール樹脂                                  ３．０質量部
（デンカブチラール、電気化学（株）製）
ポリエステル１                                            １．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ３．０質量部
（デンカブチラール、電気化学（株）製）
ポリエステル１                                            １．５質量部
メチルエチルケトン／トルエン（１／１）                      ９０質量部
シアンインキ
色素（１２）−１                                          ２．０質量部
色素（１３）−１                                          ２．５質量部
ポリビニルブチラール樹脂                                  ３．０質量部
（デンカブチラール、電気化学（株）製）
ポリエステル１                                            １．５質量部
メチルエチルケトン／トルエン（１／１）                      ９０質量部
【０１２７】
（本発明２）
（インクシートＤ４の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリビニルブチラール樹脂                                  ３．０質量部
（デンカブチラール、電気化学（株）製）
ポリエステル２                                            １．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ３．０質量部
（デンカブチラール、電気化学（株）製）
ポリエステル２                                            １．５質量部
メチルエチルケトン／トルエン（１／１）                      ９０質量部
シアンインキ
色素（１２）−１                                          ２．０質量部
色素（１３）−１                                          ２．５質量部
ポリビニルブチラール樹脂                                  ３．０質量部
（デンカブチラール、電気化学（株）製）
ポリエステル２                                            １．５質量部
メチルエチルケトン／トルエン（１／１）                      ９０質量部
【０１２８】
（本発明３）
（インクシートＤ５の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリビニルブチラール樹脂                                  ２．０質量部
（デンカブチラール、電気化学（株）製）
ポリエステル２                                            ２．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ２．０質量部
（デンカブチラール、電気化学（株）製）
ポリエステル２                                            ２．５質量部
メチルエチルケトン／トルエン（１／１）                      ９０質量部
シアンインキ
色素（１２）−１                                          ２．０質量部
ポリビニルブチラール樹脂                                  ２．０質量部
（デンカブチラール、電気化学（株）製）
ポリエステル２                                            ２．５質量部
メチルエチルケトン／トルエン（１／１）                      ９０質量部
【０１２９】
（本発明４）
（インクシートＤ６の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリビニルブチラール樹脂                                  ２．０質量部
（デンカブチラール、電気化学（株）製）
ポリエステル３                                            ２．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ２．０質量部
（デンカブチラール、電気化学（株）製）
ポリエステル３                                            ２．５質量部
メチルエチルケトン／トルエン（１／１）                      ９０質量部
シアンインキ
色素（１２）−１                                          ２．０質量部
色素（１３）−１                                          ２．５質量部
ポリビニルブチラール樹脂                                  ２．０質量部
（デンカブチラール、電気化学（株）製）
ポリエステル３                                            ２．５質量部
メチルエチルケトン／トルエン（１／１）                      ９０質量部
【０１３０】
（本発明５）
（インクシートＤ７の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリビニルブチラール樹脂                                  ３．０質量部
（デンカブチラール、電気化学（株）製）
ポリエステル３                                            １．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリビニルブチラール樹脂                                  ３．０質量部
（デンカブチラール、電気化学（株）製）
ポリエステル３                                            １．５質量部
メチルエチルケトン／トルエン（１／１）                      ９０質量部
シアンインキ
色素（１２）−１                                          ２．０質量部
色素（１３）−１                                          ２．５質量部
ポリビニルブチラール樹脂                                  ３．０質量部
（デンカブチラール、電気化学（株）製）
ポリエステル３                                            １．５質量部
メチルエチルケトン／トルエン（１／１）                      ９０質量部
【０１３１】
（本発明６）
（インクシートＤ８の作製）
各単色のインク層のみ下記組成とし、それ以外は試料Ｄ１と同様に作製した。
イエローインキ
色素（７）−２                                            ２．５質量部
色素（８）−２                                            ２．０質量部
ポリビニルブチラール樹脂                                  １．５質量部
（エスレックＢＸ−１、積水化学製）
ポリエステル３                                            ３．０質量部
メチルエチルケトン／トルエン（１／１）                      ９０質量部
マゼンタインキ
色素（９）−２                                            １．０質量部
色素（１０）−２                                          １．０質量部
色素（１１）−２                                          ２．５質量部
ポリビニルブチラール樹脂                                  １．５質量部
（エスレックＢＸ−１、積水化学製）
ポリエステル３                                            ３．０質量部
メチルエチルケトン／トルエン（１／１）                      ９０質量部
シアンインキ
色素（１２）−２                                          ２．０質量部
色素（１３）−２                                          ２．５質量部
ポリビニルブチラール樹脂                                  １．５質量部
（エスレックＢＸ−１、積水化学製）
ポリエステル３                                            ３．０質量部
メチルエチルケトン／トルエン（１／１）                      ９０質量部
【０１３２】
（本発明７）
（インクシートＤ９の作製）
各単色のインク層のみ下記組成とし、それ以外は試料Ｄ１と同様に作製した。
イエローインキ
色素（７）−１                                            ２．５質量部
色素（８）−１                                            ２．０質量部
ポリエステル３                                            ４．５質量部
メチルエチルケトン／トルエン（１／１）                      ９０質量部
マゼンタインキ
色素（９）−１                                            １．０質量部
色素（１０）−１                                          １．０質量部
色素（１１）−１                                          ２．５質量部
ポリエステル３                                            ４．５質量部
メチルエチルケトン／トルエン（１／１）                      ９０質量部
シアンインキ
色素（１２）−１                                          ２．０質量部
色素（１３）−１                                          ２．５質量部
ポリエステル３                                            ４．５質量部
メチルエチルケトン／トルエン（１／１）                      ９０質量部
【０１３３】
（本発明８）
（インクシートＤ１０の作製）
各単色のインク層のみ下記組成とし、それ以外は試料Ｄ１と同様に作製した。
イエローインキ
色素（７）−２                                            ２．５質量部
色素（８）−２                                            ２．０質量部
ポリエステル３                                            ４．５質量部
メチルエチルケトン／トルエン（１／１）                      ９０質量部
マゼンタインキ
色素（９）−２                                            １．０質量部
色素（１０）−２                                          １．０質量部
色素（１１）−２                                          ２．５質量部
ポリエステル３                                            ４．５質量部
メチルエチルケトン／トルエン（１／１）                      ９０質量部
シアンインキ
色素（１２）−２                                          ２．０質量部
色素（１３）−２                                          ２．５質量部
ポリエステル３                                            ４．５質量部
メチルエチルケトン／トルエン（１／１）                      ９０質量部
【０１３４】
上記のポリエステルは以下のものである。
（ポリエステル１）
下記の酸成分およびジオール成分を下記モル比で重合させることで得られる数平均分子量３０００のポリエステル。
イソフタル酸                                          ２５
テレフタル酸                                          ２５
エチレングリコール                                      ５
ジエチレングリコール                                  ４５
【０１３５】
（ポリエステル２）
下記の酸成分およびジオール成分を下記モル比で重合させることで得られる数平均分子量２０００のポリエステル。
イソフタル酸                                          １０
テレフタル酸                                          ４０
エチレングリコール                                      ５
ジエチレングリコール                                  ４５
【０１３６】
（ポリエステル３）
下記の酸成分およびジオール成分を下記モル比で重合させることで得られる数平均分子量２０００のポリエステル。
イソフタル酸                                            ５
テレフタル酸                                          ４５
エチレングリコール                                      ５
ジエチレングリコール                                  ４５
【０１３７】
（ポリエステル４）
下記の酸成分およびジオール成分を下記モル比で重合させることで得られる数平均分子量２０００のポリエステル。
イソフタル酸                                          ４５
テレフタル酸                                            ５
エチレングリコール                                      ５
ジエチレングリコール                                  ４５
【０１３８】
［受像シート作成］
（比較例）
（受像シートＲ１の作製）
支持体として合成紙（ユポＦＰＧ２００、厚さ２００μｍ、商品名、ユポコーポレーション社製）を用い、この一方の面に下記組成の白色中間層、受容層の順にバーコーターにより塗布を行った。それぞれの乾燥時の塗布量は白色中間層１．０ｇ／ｍ2、受容層４．０ｇ／ｍ2となるように塗布を行い、乾燥は各層１１０℃、３０秒間行った。
白色中間層
ポリエステル樹脂（バイロン２００、商品名、東洋紡積(株)製）１０質量部
蛍光増白剤（Ｕｖｉｔｅｘ  ＯＢ、商品名、チバガイギー社製）  １質量部
酸化チタン                                                ３０質量部
メチルエチルケトン／トルエン（質量比１／１）              ９０質量部
受容層
ポリエステル樹脂                                        １００質量部
（バイロン６００、商品名、東洋紡(株)製）
アミノ変性シリコーン                                        ５質量部
（信越化学工業(株)製、商品名、Ｘ２２−３０５０Ｃ）
エポキシ変性シリコーン                                      ５質量部
（信越化学工業(株)製、商品名、Ｘ２２−３０００Ｅ）
メチルエチルケトン／トルエン（質量比１／１）            ４００質量部
【０１３９】
（本発明１）
（受像シートＲ２の作製）
受容層のみ下記組成とし、それ以外は受像シートＲ１と同様に作製した。
受容層
塩化ビニル−酢酸ビニル樹脂                              １００質量部
（ソルバインＡ、商品名、日信化学工業(株)製）
アミノ変性シリコーン                                        ５質量部
（信越化学工業(株)製、商品名、Ｘ２２−３０５０Ｃ）
エポキシ変性シリコーン                                      ５質量部
（信越化学工業(株)製、商品名、Ｘ２２−３０００Ｅ）
メチルエチルケトン／トルエン（質量比１／１）            ４００質量部
【０１４０】
（本発明２）
（受像シートＲ３の作製）
受容層のみ下記組成とし、それ以外は受像シートＲ１と同様に作製した。
受容層
塩化ビニル−酢酸ビニル樹脂                              １００質量部
（ソルバインＣＬ、商品名、日信化学工業(株)製）
アミノ変性シリコーン                                        ５質量部
（信越化学工業(株)製、商品名、Ｘ２２−３０５０Ｃ）
エポキシ変性シリコーン                                      ５質量部
（信越化学工業(株)製、商品名、Ｘ２２−３０００Ｅ）
メチルエチルケトン／トルエン（質量比１／１）            ４００質量部
【０１４１】
（画像形成）
上記各感熱転写シートおよび各感熱受像シートを用いて、熱転写型プリンターＡ（ＰＢＰ１５００  日本電産コパル（株）製）または熱転写型プリンターＢ（特開平５−２７８２４７号公報の図６に記載のプリンター）により黒ベタ画像を連続１０枚出力した。ここで、熱転写型プリンターＡは、イエローのプリント開始からプリントサンプル排出までの時間は１２秒であった。熱転写プリンターＢは、イエローのプリント開始からプリントサンプル排出までの時間を８秒と設定し、Ｄｍａｘ（最大転写濃度）プリントを行った。この際、熱転写型プリンターＢはＰＢＰ１５００でプリントした時と同等の反射濃度となるようサーマルヘッドの発熱量を調節した。
出力画像に融着やインク剥がれがないか、以下の基準で評価した。
【０１４２】
５  融着やインク剥がれなどが見られずほとんどムラがない
４  若干のムラが見られるが、融着やインク剥がれは見られず実用上問題ない
３  融着やインク剥がれは見られないが、明らかなムラが見られ、実用上問題である
２  融着やインク剥がれがみられるが受像シートはプリンターから排出される
１  インクシートと受像シートが融着し、プリンターから排出されない
【０１４３】
【表１】
2007237621.tif 000025
【０１４４】
この結果、本発明の感熱転写シートと感熱受像シートの組み合わせが優れていることがわかる。